(57)【要約】  本発明は、少なくとも１つの油と、Ａ）エチレン／α−オレフィン／非共役ジエンインターポリマーＡを含む第１の組成物Ａ、Ｂ）エチレン／α−オレフィン／非共役ジエンインターポリマーＢを含む第１の組成物と、を含む、組成物を提供し、成分Ａの成分Ｂに対する重量比が１／１〜２０／１であり、エチレン／α−オレフィン／非共役ジエンＢのＭｗが、第１の組成物ＡのＭｗよりも大きく、本組成物は、２０〜１００のムーニー粘度（ＭＬ１＋４、１００℃）を有する。【選択図】なし【特許請求の範囲】
【請求項１】
少なくとも１つの油と、
Ａ）エチレン／α−オレフィン／非共役ジエンインターポリマーＡを含む第１の組成物Ａ、
Ｂ）エチレン／α−オレフィン／非共役ジエンインターポリマーＢ、を含む第１の組成物と、を含む、組成物であって、
成分Ａの成分Ｂに対する重量比が１／１〜２０／１であり、
前記エチレン／α−オレフィン／非共役ジエンＢの重量平均分子量（Ｍｗ）が、前記第１の組成物Ａの重量平均分子量（Ｍｗ）よりも大きく、
前記組成物が、２０〜１００のムーニー粘度（ＭＬ１＋４、１００℃）を有する、組成物。
【請求項２】
前記第１の組成物が、以下の式Ａ：４．５０＜［（Ｍｚ／Ｍｎ）（第１の組成物））／（ＴＤ０．１（第１の組成物））］＜８．００（式Ａ）を満たし、式中、ＴＤ０．１（第１の組成物）が、０．１ラジアン／秒および１９０℃での前記第１の組成物のタンデルタである、請求項１に記載の組成物。
【請求項３】
前記第１の組成物が、以下の式Ｂ：
［（Ｍｚ（第１の組成物））／（ＴＤ０．１（第１の組成物））］／（Ｍｗ／Ｍｎ）（第１の組成物）≧１００，０００ｇ／モル（式Ｂ）を満たし、式中、ＴＤ０．１（第１の組成物）が、０．１ラジアン／秒および１９０℃での前記第１の組成物のタンデルタである、請求項１または請求項２に記載の組成物。
【請求項４】
前記第１の組成物が、前記第１の組成物の重量に基づいて、≧９５重量％の成分ＡおよびＢを含む、請求項１〜３のいずれか一項に記載の組成物。
【請求項５】
前記組成物が、前記組成物の重量に基づいて、≧９５重量％の前記油および前記第１の組成物を含む、請求項１〜４のいずれか一項に記載の組成物。
【請求項６】
前記第１の組成物の前記少なくとも１つの油に対する重量比が０．８０〜１．２０である、請求項１〜５のいずれか一項に記載の組成物。
【請求項７】
前記エチレン／α−オレフィン／非共役ジエンインターポリマーＢが、３５０，０００ｇ／モル〜５００，０００ｇ／モルのＭｗを有し、前記第１の組成物Ａが、１５０，０００ｇ／モル〜３２０，０００ｇ／モルのＭｗを有する、請求項１〜６のいずれか一項に記載の組成物。
【請求項８】
前記第１の組成物Ａが、第２のエチレン／アルファ−オレフィン／非共役ジエンインターポリマーをさらに含み、前記第２のエチレン／アルファ−オレフィン／非共役ジエンインターポリマーが、第１のエチレン／アルファ−オレフィン／非共役ジエンインターポリマーと、Ｍｗ従来、Ｍｎ従来、ＭＷＤ従来、ＭＶ（ＭＬ１＋４、１２５℃）、ジエン重量％（前記インターポリマーの重量に基づく）、および／またはエチレン重量％（前記インターポリマーの重量に基づく）の特性のうちの１つ以上において異なる、請求項１〜７のいずれか一項に記載の組成物。
【請求項９】
前記第１の組成物Ａが、前記第１の組成物Ａの重量に基づいて、≧９５重量％の前記第１のエチレン／アルファ−オレフィン／非共役ジエンインターポリマーおよび前記第２のエチレン／アルファ−オレフィン／非共役ジエンインターポリマーを含む、請求項８に記載の組成物。
【請求項１０】
請求項１〜９のいずれか一項に記載の組成物から形成された少なくとも１つの成分を含む物品。
【発明の詳細な説明】
【技術分野】
【０００１】
関連出願への参照
本出願は、２０１６年５月３０日に出願され、かつ参照により本明細書に組み込まれる国際出願第ＰＣＴ／ＣＮ１６／０８３８７６号の利益を主張する。
【背景技術】
【０００２】
本発明は、少なくとも２つのエチレン／α−オレフィン／非共役ジエンインターポリマーを含有する発泡スポンジプロファイルを製造するためのゴム組成物に関する。
【０００３】
発砲用途のための従来のＥＰＤＭ系組成物は、ＵＳ５，９７３，０１７、ＵＳ２０１４／０３３６２９０、ＵＳ２０１２／００５９１２３、ＵＳ２０１１／０１６０３２３、ＷＯ２００７／１３６４９４、ＷＯ２００７／１３６４９６、ＷＯ２００７／１３６４９７、ＷＯ２０１４／０８４８９２、ＷＯ２０１３／０９６５７３、ＷＯ２０１４／０８４８９３、ＷＯ２０１６／００３８７８、ＷＯ２０１６／００３８７９、およびＷＯ２０１６／００３８８０の参考文献に記載されている。しかしながら、優れた発泡性を有し、平滑な表面外観を有する優れた発泡製品を生成する新規の組成物が必要とされている。このような必要性は、以下の発明によって満たされた。
【発明の概要】
【０００４】
本発明は、少なくとも１つの油と、
Ａ）エチレン／α−オレフィン／非共役ジエンインターポリマーＡを含む第１の組成物Ａ、
Ｂ）エチレン／α−オレフィン／非共役ジエンインターポリマーＢ、を含む、第１の組成物と、を含む、組成物を提供し、
成分Ａと成分Ｂとの重量比が１／１〜２０／１であり、
エチレン／α−オレフィン／非共役ジエンＢの重量平均分子量（Ｍｗ）が、第１の組成物Ａの重量平均分子量（Ｍｗ）よりも大きく、
組成物は、２０〜１００のムーニー粘度（ＭＬ１＋４、１００℃）を有する。
【図面の簡単な説明】
【０００５】
【図１】比較組成物Ｆ−ｂによって形成されたスポンジのモルフォロジーの光学顕微鏡写真である。
【図２】本発明の組成物Ｆ−３によって形成されたスポンジのモルフォロジーの光学顕微鏡写真である。
【発明を実施するための形態】
【０００６】
本発明の組成物を使用して、優れた独立セルモルフォロジーおよび緻密な表皮を有する発泡体を形成することができることが発見された。第１の組成物ＡおよびＥＰＤＭ−Ｂの両方を含有する本発明の組成物は、非常に高いムーニー緩和面積を示す。より高いムーニー緩和面積は、ゴム組成物がより高い溶融弾性、混合中のより良好なカーボンブラックの取り込み、押出中の寸法安定性の改善、発泡中のより良好な気泡安定性を有することを意味する。それらの全てが、優れた独立セルモルフォロジーおよび緻密な表皮を提供する。
【０００７】
上述のように、本発明は、１を提供する。少なくとも１つの油と、
Ａ）エチレン／α−オレフィン／非共役ジエンインターポリマーＡを含む第１の組成物Ａ、
Ｂ）エチレン／α−オレフィン／非共役ジエンインターポリマーＢ、を含む第１の組成物と、を含む、組成物であって、
成分Ａの成分Ｂに対する重量比が１／１〜２０／１であり、
エチレン／α−オレフィン／非共役ジエンＢのＭｗが、第１の組成物ＡのＭｗよりも大きく、
組成物が、２０〜１００のムーニー粘度（ＭＬ１＋４、１００℃）を有する、組成物。
【０００８】
本発明の組成物は、本明細書において記載される２つ以上の実施形態の組み合わせを含んでもよい。
【０００９】
第１の組成物は、本明細書において記載される２つ以上の実施形態の組み合わせを含んでもよい。
【００１０】
第１の組成物Ａは、本明細書において記載される２つ以上の実施形態の組み合わせを含んでもよい。エチレン／α−オレフィン／非共役ジエンＡは、本明細書に記載の２つ以上の実施形態の組み合わせを含んでもよい。エチレン／α−オレフィン／非共役ジエンＢは、本明細書に記載の２つ以上の実施形態の組み合わせを含んでもよい。
【００１１】
一実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００１２】
一実施形態では、または本明細書に記載の任意の１つ以上の実施形態と組み合わせて、成分Ａの成分Ｂに対する重量比は、２／１〜２０／１、または３／１〜２０／１、または４／１〜２０／１、または５／１〜２０／１、または６／１〜２０／１、または７／１〜２０／１、または８／１〜２０／１、または９／１〜２０／１である。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００１３】
一実施形態では、または本明細書に記載の任意の１つ以上の実施形態と組み合わせて、成分Ａの成分Ｂに対する重量比は、１／１〜１９／１、または２／１〜１９／１、または３／１〜１９／１、または４／１〜１９／１、または５／１〜１９／１、または６／１〜１９／１、または７／１〜１９／１、または８／１〜１９／１、または９／１〜１９／１である。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００１４】
一実施形態では、または本明細書に記載の任意の１つ以上の実施形態と組み合わせて、組成物は、３０〜８０、または３０〜７５、または３０〜６５、または３０〜６０のムーニー粘度（ＭＬ１＋４、１００℃）を有する。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００１５】
一実施形態では、または本明細書に記載の任意の１つ以上の実施形態と組み合わせて、組成物は、２０〜８０、または２０〜６０、または２０〜５０、または２０〜４０のムーニー粘度（ＭＬ１＋４、１００℃）を有する。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００１６】
一実施形態では、または本明細書に記載の任意の１つ以上の実施形態と組み合わせて、第１の組成物は、以下の式Ａ：
４．５０＜［（Ｍｚ／Ｍｎ）（第１の組成物））／（ＴＤ０．１（第１の組成物））］＜８．００（式Ａ）
を満たし、
式中、ＴＤ０．１（第１の組成物）は、０．１ラジアン／秒および１９０℃での第１の組成物のタンデルタである。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。ＭｚおよびＭｎは、従来のＧＰＣから決定される。一実施形態では、インターポリマーＢのアルファ−オレフィンは、インターポリマーＡと同じアルファ−オレフィンである。
【００１７】
一実施形態では、第１の組成物は、以下の式Ａ１：４．６０≦［（Ｍｚ／Ｍｎ）（第１の組成物）］／ＴＤ０．１（第１の組成物））］≦８．００、または４．７０≦［（Ｍｚ／Ｍｎ）（第１の組成物））／（ＴＤ０．１（第１の組成物））］≦８．００、または４．７５≦［（Ｍｚ／Ｍｎ）（第１の組成物））／（ＴＤ０．１（第１の組成物））］≦８．００を満たす。１９０℃でのタンデルタ。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。ＭｚおよびＭｎは、従来のＧＰＣから決定される。一実施形態では、インターポリマーＢのアルファ−オレフィンは、インターポリマーＡと同じアルファ−オレフィンである。
【００１８】
一実施形態では、第１の組成物は、以下の式Ｂ：
［（Ｍｚ（第１の組成物））／（ＴＤ０．１（第１の組成物））］／（Ｍｗ／Ｍｎ）（第１の組成物）≧１００，０００ｇ／モル、または≧１０５，０００ｇ／モル、または≧１１０，０００ｇ／モル、または≧１１５，０００ｇ／モル、または≧１２０，０００ｇ／モル、または≧１２５，０００ｇ／モル（式Ｂ）を満たし、式中、ＴＤ０．１（第１の組成物）は、０．１ラジアン／秒および１９０℃での第１の組成物のタンデルタである。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％エチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。Ｍｚ、Ｍｗ、およびＭｎは、従来のＧＰＣから決定される。一実施形態では、インターポリマーＢのアルファ−オレフィンは、インターポリマーＡと同じアルファ−オレフィンである。
【００１９】
一実施形態では、第１の組成物は、以下の式Ｃ：
［（Ｍｚ（第１の組成物））／（ＴＤ０．１（第１の組成物））］／（Ｍｗ／Ｍｎ）（第１の組成物）≦４００，０００ｇ／モル、または≦３５０，０００ｇ／モル、または≦３００，０００ｇ／モル、または≦２５０，０００ｇ／モル、または≦２００，０００ｇ／モル（式Ｃ）を満たし、式中、ＴＤ０．１（第１の組成物）は、０．１ラジアン／秒および１９０℃での第１の組成物のタンデルタである。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。Ｍｚ、Ｍｗ、およびＭｎは、従来のＧＰＣから決定される。一実施形態では、インターポリマーＢのアルファ−オレフィンは、インターポリマーＡと同じアルファ−オレフィンである。
【００２０】
一実施形態では、第１の組成物は、以下の式Ｄ：
（Ｍｚ（第１の組成物））／（ＴＤ０．１（第１の組成物）≧３００，０００ｇ／モル、または≧３２０，０００ｇ／モル、または≧３４０，０００ｇ／モル、または≧３６０，０００ｇ／モル、または≧３８０，０００ｇ／モル、または≧４００，０００ｇ／モル（式Ｄ）を満たし、式中、ＴＤ０．１（第１の組成物）は、０．１ラジアン／秒および１９０℃での第１の組成物のタンデルタである。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。Ｍｚは、従来のＧＰＣから決定される。一実施形態では、インターポリマーＢのアルファ−オレフィンは、インターポリマーＡと同じアルファ−オレフィンである。
【００２１】
一実施形態では、第１の組成物は、以下の式Ｅ：
［（Ｍｚ（第１の組成物））／（ＴＤ０．１（第１の組成物）≦６６０，０００ｇ／モル、または≦６４０，０００ｇ／モル、または≦６２０，０００ｇ／モル、または≦６００，０００ｇ／モル、または≦５８０，０００ｇ／モル、または≦５６０，０００ｇ／モル（式Ｅ）を満たし、式中、ＴＤ０．１（第１の組成物）は、０．１ラジアン／秒および１９０℃での第１の組成物のタンデルタである。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００２２】
一実施形態では、または本明細書に記載の任意の１つ以上の実施形態と組み合わせて、組成物は、組成物の重量に基づいて、≧３０重量％、または≧３５重量％、または≧４０重量％、または≧４５重量％、または≧５０重量％の油および第１の組成物を含む。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００２３】
油には、パラフィン油、芳香族油、およびナフテン油等の石油、ポリアルキルベンゼン油、ならびに有機酸モノエステルが含まれるが、これらに限定されない。
【００２４】
一実施形態では、または本明細書に記載の任意の１つ以上の実施形態と組み合わせて、第１の組成物の油に対する重量比は、０．８／１〜１．５／１、または０．９／１〜１．４／１、または０．９／１〜１．３／１である。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。
【００２５】
一実施形態では、または本明細書に記載の任意の１つ以上の実施形態と組み合わせて、第１の組成物は、１４０，０００〜４２０，０００、または１５０，０００〜４００，０００、または１６０，０００〜３８０，０００Ｐａ・秒のＶ０．１（１９０℃）を有する。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。
【００２６】
一実施形態では、または本明細書に記載の任意の１つ以上の実施形態と組み合わせて、エチレン／α−オレフィン／非共役ジエンインターポリマーＢは、３４０，０００〜５５０，０００ｇ／モル、または３６０，０００〜５００，０００ｇ／モル、または３８０，０００ｇ／モル〜４５０，０００ｇ／モルのＭｗを有し、この場合、第１の組成物Ａは、１５０，０００〜３２０，０００ｇ／モル、または１８０，０００〜３１０，０００ｇ／モル、または２００，０００ｇ／モル〜３００，０００ｇ／モルのＭｗを有する。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。
【００２７】
一実施形態では、または本明細書に記載の任意の１つ以上の実施形態と組み合わせて、組成物は、≧２００または≧２２０のＭＬＲＡ値を有する。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。
【００２８】
一実施形態では、または本明細書に記載の任意の１つ以上の実施形態と組み合わせて、エチレン／α−オレフィン／非共役ジエンインターポリマーＡはＥＰＤＭである。さらなる実施形態では、ジエンはＥＮＢである。
【００２９】
一実施形態では、または本明細書に記載の任意の１つ以上の実施形態と組み合わせて、エチレン／α−オレフィン／非共役ジエンインターポリマーＢはＥＰＤＭである。さらなる実施形態では、ジエンはＥＮＢである。
【００３０】
一実施形態では、または本明細書に記載の任意の１つ以上の実施形態と組み合わせて、成分Ａおよび成分Ｂは、Ｍｎ、ＭＷＤ、Ｖ０．１、Ｖ１００、Ｖ０．１／Ｖ１００、密度、および／またはムーニー粘度の特性のうちの１つ以上においてさらに異なる。さらなる実施形態では、各エチレン／α−オレフィン／非共役ジエンインターポリマーはＥＰＤＭである。さらなる実施形態では、ジエンはＥＮＢである。
【００３１】
一実施形態では、本発明の組成物は、熱可塑性ポリマーをさらに含む。ポリマーには、プロピレン系ポリマー、エチレン系ポリマー、およびオレフィンマルチブロックインターポリマーが含まれるが、これらに限定されない。適切なエチレン系ポリマーには、高密度ポリエチレン（ＨＤＰＥ）、線状低密度ポリエチレン（ＬＬＤＰＥ）、極低密度ポリエチレン（ＶＬＤＰＥ）、超低密度ポリエチレン（ＵＬＤＰＥ）、均一に分岐した線状エチレン／α−オレフィンインターポリマー、および均一に分岐した実質的に線状のエチレレン／α−オレフィンインターポリマー（すなわち、均一に分岐した長鎖分岐状エチレン／α−オレフィンインターポリマーである）が含まれるが、これらに限定されない。
【００３２】
一実施形態では、または本明細書に記載の任意の１つ以上の実施形態と組み合わせて、組成物は、組成物の重量に基づいて、１．０重量％未満、さらに０．５重量％未満、さらに０．１重量％未満のプロピレン系ポリマーを含む。
【００３３】
一実施形態では、または本明細書に記載の任意の１つ以上の実施形態と組み合わせて、組成物は、カップリング剤、例えば、アジド化合物または過酸化物を含有しない。
【００３４】
本発明の組成物は、１つ以上の追加の添加剤を含んでもよい。適切な添加剤には、充填剤、酸化防止剤、ＵＶ安定剤、難燃剤、着色剤または顔料、架橋剤、およびそれらの組み合わせが含まれるが、これらに限定されない。
【００３５】
一実施形態では、組成物は、架橋剤をさらに含む。架橋剤には、元素硫黄、４，４’−ジチオジモルホリン、チウラムジ−およびポリスルフィド、アルキルフェノールジスルフィド、および２−モルホリノ−ジチオベンゾチアゾール等の硫黄含有化合物、ならびに過酸化ジ−ｔｅｒｔブチル、過酸化ｔｅｒｔブチルクミル、過酸化ジクミル、２，５−ジメチル−２，５−ジ−（ｔｅｒｔブチルペルオキシ）ヘキサン、ジ−（ｔｅｒｔブチル−ペルオキシイソプロピル）ベンゼン、ｔｅｒｔブチルペルオキシベンゾエート、および１，１−ジ−（ｔｅｒｔブチルペルオキシ）−３，３，５−トリ−メチルシクロヘキサン等の過酸化物が含まれるが、これらに限定されない。
【００３６】
本発明は、本明細書に記載の１つ以上の実施形態の本発明の組成物から形成された架橋組成物も提供する。
【００３７】
一実施形態では、本発明の組成物は、充填剤をさらに含む。適切な充填剤には、粘土、ＣａＣＯ３、タルク、カーボンブラック、および鉱物繊維が含まれるが、これらに限定されない。
【００３８】
一実施形態では、組成物は、硫黄、１つ以上の促進剤、カーボンブラック、酸化亜鉛、油、１つ以上の膨張剤、１つ以上の活性化剤、および１つ以上の安定剤を含有する硬化パッケージをさらに含む。
【００３９】
膨張剤を添加してスポンジ製品を製造することができる。硫黄、硫黄供与体、スルフェンアミド、メルカプト、グアニジン、カルバメート、モルホリン、チアゾール、スルホンアミド、過酸化物、多官能性アクリレート、トリアリルシアヌレート等の異なるおよび追加の架橋剤および活性剤、促進剤および補助剤を使用することができる。
【００４０】
一実施形態では、組成物は、組成物の重量に基づいて、７０重量％以上、または７５重量％以上、または８０重量％以上の第１の組成物を含む。さらなる実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。一実施形態では、インターポリマーＢのアルファ−オレフィンは、インターポリマーＡと同じアルファ−オレフィンである。
【００４１】
本発明は、本明細書に記載の一実施形態または２つ以上の実施形態の組み合わせから形成された少なくとも１つの成分を含む物品も提供する。さらなる実施形態では、物品は、発泡体である。
【００４２】
第１の組成物
一実施形態では、または本明細書に記載の任意の１つ以上の実施形態と組み合わせて、第１の組成物は、１４０，０００ｇ／モル以上、または１６０，０００ｇ／モル以上、または１８０，０００ｇ／モル以上、または２００，０００ｇ／モル以上の重量平均分子量（Ｍｗ）を有する。
【００４３】
一実施形態では、または本明細書に記載の任意の１つ以上の実施形態と組み合わせて、第１の組成物は、４００，０００ｇ／モル以下、または３８０，０００ｇ以下、または３５０，０００ｇ／モル以下、または３２０，０００ｇ／モル以下の重量平均分子量（Ｍｗ）を有する。
【００４４】
一実施形態では、または本明細書に記載の任意の１つ以上の実施形態と組み合わせて、第１の組成物は、４００，０００ｇ／モル以上、または４５０，０００ｇ／モル以上、または５００，０００ｇ／モル以上、または５４０，０００ｇ／モル以上のｚ平均分子量（Ｍｚ）を有する。一実施形態では、または本明細書に記載の任意の１つ以上の実施形態と組み合わせて、第１の組成物は、７５０，０００ｇ／モル以下、または７３０，０００ｇ／モル以下、または７００，０００ｇ／モル以下、または６８０，０００ｇ／モル以下のｚ平均分子量（Ｍｚ）を有する。
【００４５】
一実施形態では、または本明細書に記載の任意の１つ以上の実施形態と組み合わせて、第１の組成物は、４５，０００ｇ／モル以上、または５０，０００ｇ／モル以上、または５５，０００ｇ／モル以上、または６０，０００ｇ／モル以上の数平均分子量（Ｍｎ）を有する。一実施形態では、または本明細書に記載の任意の１つ以上の実施形態と組み合わせて、第１の組成物は、１５０，０００ｇ／モル以下、または１２０，０００ｇ以下、または１００，０００ｇ／モル以下、または９５，０００ｇ／モル以下の数平均分子量（Ｍｎ）を有する。
【００４６】
一実施形態では、または本明細書に記載の任意の１つ以上の実施形態と組み合わせて、第１の組成物は、４．５０以下、さらに４．００以下、さらに３．５０以下のＭＷＤを有する。一実施形態では、または本明細書に記載の任意の１つ以上の実施形態と組み合わせて、第１の組成物は、２．８０以上、または３．１０以上、または３．３０以上のＭＷＤを有する。
【００４７】
一実施形態では、または本明細書に記載の任意の１つ以上の実施形態と組み合わせて、第１の組成物は、０．９０〜１．８０、または１．００〜１．７０、または１．１０〜１．６０のタンデルタ（０．１ラジアン／秒、１９０℃）を有する。
【００４８】
一実施形態では、または本明細書に記載の任意の１つ以上の実施形態と組み合わせて、第１の組成物は、１２０，０００Ｐａ・秒以上、または１４０，０００Ｐａ・秒以上、または１６０，０００Ｐａ・秒以上の、０．１ラジアン／秒、１９０℃での粘度を有する。０．１ラジアン／秒、１９０℃での粘度は、充填剤を含まず、かつ油を含まない組成物の粘度である。一実施形態では、または本明細書に記載の任意の１つ以上の実施形態と組み合わせて、第１の組成物は、４５０，０００Ｐａ・秒以下、または４００，０００Ｐａ・秒以下、または３７０，０００Ｐａ・秒以下、または１８０，０００Ｐａ・秒以下の、０．１ラジアン／秒、１９０℃での粘度を有する。０．１ラジアン／秒、１９０℃での粘度は、充填剤を含まず、かつ油を含まない組成物の粘度である。
【００４９】
一実施形態では、または本明細書に記載の任意の１つ以上の実施形態と組み合わせて、第１の組成物は、３０以上、または３５以上、または４０以上のレオロジー比（１９０℃でＶ０．１／Ｖ１００）を有する。各粘度は、充填剤を含まず、かつ油を含まない組成物の粘度である。
【００５０】
一実施形態では、第１の組成物のＭｗの第１の組成物ＡのＭｗに対する比率は、０．６０〜１．７０、または０．７０〜１．６０、または０．８０〜１．５０である。さらなる実施形態では、各エチレン／α−オレフィン／ジエンインターポリマーは（ＥＰＤＭである。さらなる実施形態では、ジエンはＥＮＢである。
【００５１】
一実施形態では、第１の組成物のＭＷＤの第１の組成物ＡのＭＷＤに対する比率は、０．９０〜１．５０、または０．９５〜１．３０、または１．００〜１．１０である。さらなる実施形態では、各エチレン／α−オレフィン／ジエンインターポリマーは（ＥＰＤＭである。さらなる実施形態では、ジエンはＥＮＢである。
【００５２】
一実施形態では、第１の組成物のタンデルタ（０．１ラジアン／秒、１９０℃）の第１の組成物Ａのタンデルタ（０．１ラジアン／秒、１９０℃）に対する比率は、０．９５〜１．７０、または１．００〜１．６０、または１．０５〜１．５０である。一実施形態では、第１の組成物の粘度（０．１ラジアン／秒、１９０℃）の第１の組成物Ａの粘度（０．１ラジアン／秒、１９０℃）に対する比率は、１．００〜２．３５、または１．０５〜２．３０、または１．１０〜２．２５である。一実施形態では、各エチレン／α−オレフィン／ジエンインターポリマーは（ＥＰＤＭである。さらなる実施形態では、ジエンはＥＮＢである。
【００５３】
一実施形態では、または本明細書に記載の任意の１つ以上の実施形態と組み合わせて、第１の組成物は、第１の組成物の重量に基づいて、≧９５重量％、または≧９６重量％または≧９７重量％、または≧９８重量％、または≧９９重量％の第１の組成物Ａとエチレン／アルファ−オレフィン／非共役ジエンインターポリマーＢとの総和を含む。さらなる実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。
【００５４】
第１の組成物は、本明細書に記載の２つ以上の実施形態の組み合わせを含んでもよい。
【００５５】
エチレン／α−オレフィン／非共役ポリエンインターポリマー
本明細書に記載の第１の組成物のための各エチレン／α−オレフィン／非共役ジエンインターポリマーは、独立して、重合形態で、エチレン、α−オレフィン、および非共役ジエンを含む。α−オレフィンの適切な例として、Ｃ３−Ｃ２０α−オレフィン、さらなにＣ３−Ｃ１０α−オレフィン、および好ましくはプロピレンが挙げられる。非共役ポリエンの適切な例として、Ｃ４−Ｃ４０非共役ジエンが挙げられる。一実施形態では、インターポリマーＢのアルファ−オレフィンは、インターポリマーＡと同じアルファ−オレフィンである。
【００５６】
各インターポリマーについて、独立して、α−オレフィンは、脂肪族化合物または芳香族化合物のいずれかであってもよい。α−オレフィンは、好ましくはＣ３−２０の脂肪族化合物、好ましくはＣ３−１６の脂肪族化合物、より好ましくはＣ３−１０の脂肪族化合物である。好適なＣ３−Ｃ１０脂肪族α−オレフィンは、プロピレン、１−ブテン、１−ヘキセン、および１−オクテンからなる群から選択され、より好ましくはプロピレンである。さらなる実施形態では、インターポリマーは、エチレン／プロピレン／ジエン（ＥＰＤＭ）ターポリマーである。さらなる実施形態では、ジエンは、５−エチリデン−２−ノルボルネン（ＥＮＢ）である。一実施形態では、インターポリマーＢのアルファ−オレフィンは、インターポリマーＡと同じアルファ−オレフィンである。
【００５７】
各インターポリマーについて、独立して、例示的非共役ジエンには、１，４−ヘキサジエンおよび１，５−ヘプタジエン等の直鎖非環式ジエン、５−メチル−１，４−ヘキサジエン、２−メチル−１，５−ヘキサジエン、６−メチル−１，５−ヘプタジエン、７−メチル−１，６−オクタジエン、３，７−ジメチル−１，６オクタジエン、３，７−ジメチル−１，７オクタジエン、５，７−ジメチル−１，７−オクタジエン、１，９−デカジエン、およびジヒドロミルセンの混合異性体等の分岐鎖非環式ジエン、１，４−シクロヘキサジエン、１，５−シクロオクタジエン、および１，５−シクロドデカ−ジエン等の単環脂環式ジエン、テトラヒドロインデン、メチルテトラヒドロインデン等の多環脂環式縮合および架橋環ジエン、５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネン、および５−シクロヘキシリデン−２−ノルボルネン等のアルケニル、アルキリデン、シクロアルケニル、およびシクロアルキリデンノルボルネンが含まれる。ポリエンは、好ましくはＥＮＢ、ジシクロペンタジエン、１，４−ヘキサジエン、７−メチル−１，６−オクタジエンからなる群から選択される非共役ジエンであり、好ましくはＥＮＢ、ジシクロペンタジエン、および１，４−ヘキサジエン、より好ましくはＥＮＢおよびジシクロペンタジエンであり、さらに好ましくはＥＮＢである。
【００５８】
一実施形態では、または本明細書に記載の任意の１つ以上の実施形態と組み合わせて、エチレン／α−オレフィン／非共役ジエンインターポリマーＡは、インターポリマーの重量に基づいて、過半量の重合エチレンを含む。さらなる実施形態では、インターポリマーはＥＰＤＭである。さらなる実施形態では、ジエンはＥＮＢである。
【００５９】
一実施形態では、または本明細書に記載の任意の１つ以上の実施形態と組み合わせて、エチレン／α−オレフィン／非共役ジエンインターポリマーＢは、インターポリマーの重量に基づいて、過半量の重合エチレンを含む。さらなる実施形態では、インターポリマーはＥＰＤＭである。さらなる実施形態では、ジエンはＥＮＢである。一実施形態では、インターポリマーＢのアルファ−オレフィンは、インターポリマーＡと同じアルファ−オレフィンである。
【００６０】
一実施形態では、または本明細書に記載の任意の１つ以上の実施形態と組み合わせて、エチレン／α−オレフィン／非共役ジエンインターポリマーＡおよびＢの両方は、独立して、インターポリマーの重量に基づいて、過半量の重合エチレンを含む。さらなる実施形態では、各インターポリマーはＥＰＤＭである。さらなる実施形態では、ジエンはＥＮＢである。一実施形態では、インターポリマーＢのアルファ−オレフィンは、インターポリマーＡと同じアルファ−オレフィンである。
【００６１】
一実施形態では、または本明細書に記載の任意の１つ以上の実施形態と組み合わせて、エチレン／α−オレフィン／非共役ジエンインターポリマーＡは、ＥＰＤＭである。さらなる実施形態では、ジエンはＥＮＢである。一実施形態では、または本明細書に記載の任意の１つ以上の実施形態と組み合わせて、エチレン／α−オレフィン／非共役ジエンインターポリマーＢは、ＥＰＤＭである。さらなる実施形態では、ジエンはＥＮＢである。一実施形態では、インターポリマーＢのアルファ−オレフィンは、インターポリマーＡと同じアルファ−オレフィンである。
【００６２】
一実施形態では、または本明細書に記載の任意の１つ以上の実施形態と組み合わせて、エチレン／α−オレフィン／非共役ジエンインターポリマーＢは、６２〜７２重量％のＣ２、および３．０〜５．５重量％のＥＮＢを含む。
【００６３】
一実施形態では、または本明細書に記載の任意の１つ以上の実施形態と組み合わせて、エチレン／α−オレフィン／非共役ジエンインターポリマーＢは、１．８０〜３．５０、または１．９０〜３．２０、または２．００〜３．００、または２．００〜２．８０、または２．１０〜２．６０の分子量分布（Ｍｗ／Ｍｎ）を有する。さらなる実施形態では、インターポリマーはＥＰＤＭである。
【００６４】
さらなる実施形態では、ジエンはＥＮＢである。
【００６５】
一実施形態では、または本明細書に記載の任意の１つ以上の実施形態と組み合わせて、エチレン／α−オレフィン／非共役ジエンインターポリマーＢは、７０以上、さらに７５以上、さらに８０以上の、１２５℃でのムーニー粘度、ＭＬ１＋４を有する。さらなる実施形態では、インターポリマーはＥＰＤＭである。さらなる実施形態では、ジエンはＥＮＢである。ムーニー粘度は、ニートインターポリマーの粘度である。ニートインターポリマーは、充填剤を含まず、かつ油を含まないインターポリマーを指す。一実施形態では、または本明細書に記載の任意の１つ以上の実施形態と組み合わせて、エチレン／α−オレフィン／非共役ジエンインターポリマーＢは、１２５℃、１８０℃未満、または１７０℃以下、または１６０℃以下でのムーニー粘度、ＭＬ１＋４を有する。さらなる実施形態では、インターポリマーはＥＰＤＭである。さらなる実施形態では、ジエンはＥＮＢである。ムーニー粘度は、ニートインターポリマーの粘度である。ニートインターポリマーは、充填剤を含まず、かつ油を含まないインターポリマーを指す。一実施形態では、インターポリマーＢのアルファ−オレフィンは、インターポリマーＡと同じアルファ−オレフィンである。
【００６６】
一実施形態では、または本明細書に記載の任意の１つ以上の実施形態と組み合わせて、エチレン／α−オレフィン／非共役ジエンインターポリマーＢは、０．８５０〜０．８９０ｇ／ｃｃ、または０．８５２〜０．８８０ｇ／ｃｃ、または０．８５５〜０．８７０ｇ／ｃｃ、または０．８５５〜０．８６７ｇ／ｃｃ（１ｃｃ＝１ｃｍ３）の密度を有する。さらなる実施形態では、インターポリマーはＥＰＤＭである。さらなる実施形態では、ジエンはＥＮＢである。一実施形態では、インターポリマーＢのアルファ−オレフィンは、インターポリマーＡと同じアルファ−オレフィンである。
【００６７】
一実施形態では、または本明細書に記載の任意の１つ以上の実施形態と組み合わせて、エチレン／α−オレフィン／非共役ジエンインターポリマーＢは、４００，０００〜７００，０００Ｐａ・秒、または４５０，０００〜６５０，０００Ｐａ・秒、または５００，０００〜６００，０００Ｐａ・秒の、０．１ラジアン／秒、１９０℃での粘度を有する。さらなる実施形態では、インターポリマーはＥＰＤＭである。さらなる実施形態では、ジエンはＥＮＢである。一実施形態では、インターポリマーＢのアルファ−オレフィンは、インターポリマーＡと同じアルファ−オレフィンである。
【００６８】
一実施形態では、または本明細書に記載の任意の１つ以上の実施形態と組み合わせて、エチレン／α−オレフィン／非共役ジエンインターポリマーＢは、１．８０〜２．４０Ｐａ・秒、または１．８５〜２．３０、または１．９０〜２．２０の、０．１ラジアン／秒、１９０℃でのタンデルタを有する。さらなる実施形態では、インターポリマーはＥＰＤＭである。さらなる実施形態では、ジエンはＥＮＢである。一実施形態では、インターポリマーＢのアルファ−オレフィンは、インターポリマーＡと同じアルファ−オレフィンである。
【００６９】
エチレン／アルファ−オレフィン／ジエンインターポリマーＢは、本明細書に記載の２つ以上の実施形態の組み合わせを含んでもよい。
【００７０】
エチレン／アルファ−オレフィン／ジエンインターポリマーＡは、本明細書に記載の２つ以上の実施形態の組み合わせを含んでもよい。
【００７１】
第１の組成物Ａ
一実施形態では、第１の組成物Ａは、エチレン／α−オレフィン／非共役ジエンインターポリマーＡおよび第２のエチレン／α−オレフィン／非共役ジエンインターポリマーを含む。さらなる実施形態では、各インターポリマーはＥＰＤＭである。さらなる実施形態では、ジエンはＥＮＢである。一実施形態では、各インターポリマーは、同じアルファ−オレフィンを有する。
【００７２】
一実施形態では、または本明細書に記載の任意の１つ以上の実施形態と組み合わせて、第１の組成物Ａは、１００，０００ｇ／モル以上、または１２０，０００ｇ／モル以上、または１４０，０００ｇ／モル以上、または１６０，０００ｇ／モル以上の重量平均分子量（Ｍｗ）を有する。さらなる実施形態では、各エチレン／α−オレフィン／非共役ジエンインターポリマーはＥＰＤＭである。さらなる実施形態では、ジエンはＥＮＢである。一実施形態では、または本明細書に記載の任意の１つ以上の実施形態と組み合わせて、第１の組成物Ａは、４００，０００ｇ／モル以下、または３５０，０００以下、または３００，０００ｇ／モル以下、または２８０，０００ｇ／モル以下の重量平均分子量（Ｍｗ）を有する。さらなる実施形態では、各エチレン／α−オレフィン／非共役ジエンインターポリマーはＥＰＤＭである。さらなる実施形態では、ジエンはＥＮＢである。
【００７３】
一実施形態では、または本明細書に記載の任意の１つ以上の実施形態と組み合わせて、第１の組成物Ａは、４．５０以下、さらに４．００以下、さらに３．５０以下のＭＷＤを有する。さらなる実施形態では、各エチレン／α−オレフィン／非共役ジエンインターポリマーはＥＰＤＭである。さらなる実施形態では、ジエンはＥＮＢである。一実施形態では、または本明細書に記載の任意の１つ以上の実施形態と組み合わせて、第１の組成物Ａは、２．４０以上、または２．６０以上、または２．８０以上のＭＷＤを有する。さらなる実施形態では、各エチレン／α−オレフィン／非共役ポリエンインターポリマーはＥＰＤＭである。さらなる実施形態では、ジエンはＥＮＢである。
【００７４】
一実施形態では、または本明細書に記載の任意の１つ以上の実施形態と組み合わせて、第１の組成物Ａは、０．８０〜１．４０、または０．９０〜１．３０、または１．００〜１．２０のタンデルタ（０．１ラジアン／秒、１９０℃）を有する。さらなる実施形態では、各エチレン／α−オレフィン／非共役ジエンインターポリマーはＥＰＤＭである。さらなる実施形態では、ジエンはＥＮＢである。
【００７５】
一実施形態では、または本明細書に記載の任意の１つ以上の実施形態と組み合わせて、第１の組成物Ａは、１００，０００Ｐａ・秒以上、１２０，０００Ｐａ・秒以上、または１４０，０００Ｐａ・秒以上の、０．１ラジアン／秒、１９０℃での粘度を有する。さらなる実施形態では、各エチレン／α−オレフィン／非共役ジエンインターポリマーはＥＰＤＭである。さらなる実施形態では、ジエンはＥＮＢである。０．１ラジアン／秒、１９０℃での粘度は、充填剤を含まず、かつ油を含まない組成物の粘度である。一実施形態では、または本明細書に記載の任意の１つ以上の実施形態と組み合わせて、第１の組成物Ａは、３００，０００Ｐａ・秒以下、または２５０，０００Ｐａ・秒以下、または２００，０００Ｐａ・秒以下、または１８０，０００Ｐａ・秒以下の、０．１ラジアン／秒、１９０℃での粘度を有する。さらなる実施形態では、各エチレン／α−オレフィン／非共役ジエンインターポリマーはＥＰＤＭである。さらなる実施形態では、ジエンはＥＮＢである。０．１ラジアン／秒、１９０℃での粘度は、充填剤を含まず、かつ油を含まない組成物の粘度である。
【００７６】
一実施形態では、または本明細書に記載の任意の１つ以上の実施形態と組み合わせて、第１の組成物Ａは、３０以上、または３５以上、または４０以上のレオロジー比（１９０℃でＶ０．１／Ｖ１００）を有する。さらなる実施形態では、各エチレン／α−オレフィン／非共役ジエンインターポリマーはＥＰＤＭである。さらなる実施形態では、ジエンはＥＮＢである。各粘度は、充填剤を含まず、かつ油を含まない組成物の粘度である。一実施形態では、または本明細書に記載の任意の１つ以上の実施形態と組み合わせて、第１の組成物Ａは、６０．０以下、または５５．０以下、または５０．０以下のレオロジー比（１９０℃でＶ０．１／Ｖ１００）を有する。さらなる実施形態では、各エチレン／α−オレフィン／非共役ジエンインターポリマーはＥＰＤＭである。さらなる実施形態では、ジエンはＥＮＢである。各粘度は、充填剤を含まず、かつ油を含まない組成物の粘度である。
【００７７】
一実施形態では、第１の組成物Ａは、０．８４５〜０．０．８９０ｇ／ｃｃ、または０．８４８〜０．８８０ｇ／ｃｃ、または０．８７０〜０．８６０ｇ／ｃｃ、または０．８５２〜０．８６０ｇ／ｃｃ（１ｃｃ＝１ｃｍ３）の密度を有する。さらなる実施形態では、各エチレン／α−オレフィン／ジエンインターポリマーはＥＰＤＭである。さらなる実施形態では、ジエンはＥＮＢである。
【００７８】
一実施形態では、エチレン／α−オレフィン／非共役ジエンインターポリマーＢのＭｗの第１の組成物ＡのＭｗに対する比率は、１．２０〜２．５０、または１．４０〜２．３０、または１．６０〜２．１０である。さらなる実施形態では、各エチレン／α−オレフィン／ジエンインターポリマーは（ＥＰＤＭである。さらなる実施形態では、ジエンはＥＮＢである。
【００７９】
一実施形態では、エチレン／α−オレフィン／非共役ジエンインターポリマーＢのＭＷＤの第１の組成物ＡのＭＷＤに対する比率は、０．５５〜０．９５、または０．６０〜０．９０、または０．６５〜０．８０である。さらなる実施形態では、各エチレン／α−オレフィン／ジエンインターポリマーはＥＰＤＭである。さらなる実施形態では、ジエンはＥＮＢである。
【００８０】
一実施形態では、エチレン／α−オレフィン／非共役ジエンインターポリマーＢのタンデルタ（０．１ラジアン／秒、１９０℃）の第１の組成物Ａのタンデルタ（０．１ラジアン／秒、１９０℃）に対する比率は、１．４０〜２．４０、または１．６０〜２．２０、または１．８０〜２．００である。さらなる実施形態では、各エチレン／α−オレフィン／ジエンインターポリマーは（ＥＰＤＭである。さらなる実施形態では、各ジエンはＥＮＢである。
【００８１】
一実施形態では、エチレン／α−オレフィン／非共役ジエンインターポリマーＢの粘度（０．１ラジアン／秒、１９０℃）の第１の組成物Ａの粘度（０．１ラジアン／秒、１９０℃）に対する比率は、３．１０〜３．８０、または３．２０〜３．７０、または３．３０〜３．６０である。一実施形態では、各エチレン／α−オレフィン／ジエンインターポリマーはＥＰＤＭである。さらなる実施形態では、各ジエンはＥＮＢである。
【００８２】
一実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡと第２のエチレン／アルファ−オレフィン／非共役ジエンインターポリマーとの総和を含む。別の実施形態では、または本明細書に記載の任意の１つ以上の実施形態と組み合わせて、第１の組成物Ａは、第１の組成物Ａの重量に基づいて、≧９５重量％、または≧９６重量％または≧９７重量％、または≧９８重量％、または≧９９重量％のエチレン／アルファ−オレフィン／非共役ジエンインターポリマーＡを含む。さらなる実施形態では、各エチレン／α−オレフィン／ジエンインターポリマーはＥＰＤＭである。さらなる実施形態では、ジエンはＥＮＢである。
【００８３】
第１の組成物Ａは、本明細書に記載の２つ以上の実施形態の組み合わせを含んでもよい。
【００８４】
用途
本発明は、本明細書に記載の１つ以上の実施形態の本発明の組成物から形成された少なくとも１つの成分を含む物品も提供する。物品には、発泡体、シート、成形品、および押出部品が含まれるが、これらに限定されない。追加の物品として、自動車部品、ウェザーストリップ、ベルト、ホース、電線およびケーブル外被、床材、ガスケット、タイヤ、コンピュータ部品、建築材料、および履物部品が挙げられる。当業者は、過度の実験を行わずにこのリストを容易に増補することができる。一実施形態では、物品は、自動車部品である。
【００８５】
本発明の物品は、本明細書に記載の２つ以上の実施形態の組み合わせを含んでもよい。
【００８６】
定義
別途記載がない限り、文脈から暗黙的に、または本技術分野において慣習的でない限り、全ての部分および割合は重量に基づき、全ての試験方法は本開示の出願日の時点で現行のものである。
【００８７】
本明細書で使用する用語「組成物」は、組成物を含む材料（複数可）、ならびに組成物の材料から形成された反応製品および分解製品を含む。任意の反応製品または分解製品は、典型的には、微量または残留量で存在する。
【００８８】
本明細書で使用する用語「第１の組成物」は、第１の組成物を含む材料（複数可）、ならびに第１の組成物の材料から形成された反応製品および分解製品を含む。任意の反応製品または分解製品は、典型的には、微量または残留量で存在する。第１の組成物は、例えば、１つのエチレン／α−オレフィン／非共役ポリエンインターポリマーを含有してもよく、または１つのそのようなインターポリマーおよび１つ以上の添加剤を含有してもよい。第１の組成物は、２つ以上の異なるエチレン／α−オレフィン／非共役ポリエンインターポリマーを含有してもよく、またはこのようなインターポリマーおよび１つ以上の添加剤を含有してもよい。
【００８９】
本明細書で使用する用語「第１の組成物Ａ」は、第１の組成物Ａを含む材料（複数可）、ならびに第１の組成物Ａの材料から形成された反応製品および分解製品を含む。任意の反応製品または分解製品は、典型的には、微量または残留量で存在する。第１の組成物Ａは、例えば、１つのエチレン／α−オレフィン／非共役ポリエンインターポリマーを含有してもよく、または１つのこのようなインターポリマーおよび１つ以上の添加剤を含有してもよい。第１の組成物Ａは、２つ以上の異なるエチレン／α−オレフィン／非共役ポリエンインターポリマーを含有してもよく、またはこのようなインターポリマーおよび１つ以上の添加剤を含有してもよい。
【００９０】
本明細書で使用する用語「ポリマー」は、同じまたは異なる種類に限らずモノマーを重合することによって調製されたポリマー化合物を指す。したがって、一般的な用語のポリマーは、用語のホモポリマー（微量の不純物がポリマー構造に取り込まれ得るという理解の下に、唯一の種類のモノマーから調製されるポリマーを指すために用いられる）、および本明細書において以下に定義されるような用語のインターポリマーを包含する。触媒残渣等の微量の不純物をポリマー中および／またはポリマー内に取り込むことができる。
【００９１】
本明細書で使用する用語「インターポリマー」は、少なくとも２つの異なる種類のモノマーの重合によって調製されたポリマーを指す。したがって、用語のインターポリマーは、用語のコポリマー（２つの異なる種類のモノマーから調製されたポリマーを指すために用いられる）、および３つ以上の異なる種類のモノマーから調製されたポリマーを含む。
【００９２】
本明細書で使用する用語「エチレン系ポリマー」は、重合形態で、５０重量％または過半重量％のエチレン（ポリマーの重量に基づく）を含み、かつ任意選択により１つ以上のコモノマーを含み得るポリマーを指す。
【００９３】
本明細書で使用する用語「エチレン系インターポリマー」は、重合形態で、５０重量％または過半重量％のエチレン（インターポリマーの重量に基づく）および少なくとも１つのコモノマーを含むポリマーを指す。
【００９４】
本明細書で使用する用語「エチレン／α−オレフィン／非共役ジエンインターポリマー」は、重合形態で、エチレン、α−オレフィン、および非共役ジエンを含むポリマーを指す。一実施形態では、「エチレン／α−オレフィン／非共役ポリエンインターポリマー」は、過半重量％のエチレン（インターポリマーの重量に基づく）を含む。
【００９５】
本明細書で使用する用語「エチレン／プロピレン／非共役ジエンターポリマー」は、重合形態で、唯一のモノマー型として、エチレン、α−オレフィン、および非共役ジエンを含むポリマーを指す。一実施形態では、「ターポリマー」は、過半重量％のエチレン（ターポリマーの重量に基づく）を含む。
【００９６】
本明細書で使用する用語「エチレン／α−オレフィンコポリマー」は、重合形態で、２つのみのモノマー型として、５０重量％または過半重量％のエチレンモノマー（コポリマーの重量に基づく）、およびα−オレフィンを含むコポリマーを指す。
【００９７】
本明細書で使用する用語「プロピレン系ポリマー」は、重合形態で、過半重量％のプロピレンモノマー（ポリマーの重量に基づく）を含み、かつ任意選択により１つ以上のコモノマーを含み得るポリマーを指す。
【００９８】
用語の「〜を含む（ｃｏｍｐｒｉｓｉｎｇ）」、「〜を含む（ｉｎｃｌｕｄｉｎｇ）」、「〜を有する（ｈａｖｉｎｇ）」およびそれらの派生語は、それらが具体的に開示されているか否かにかかわらず、任意の追加の成分、ステップ、または手順の存在を除外することを意図するものではない。曖昧さを避けるために、用語「含む」を使用して請求される全ての組成物は、別途記載がない限り、任意の追加の添加剤、アジュバント、またはポリマー化合物であるか否かにかかわらず化合物を含んでもよい。対照的に、用語「本質的に〜からなる」は、実施可能性に必須ではないものを例外として、任意の後続の記載の範囲から、任意の他の成分、ステップ、または手順を除外する。用語「〜からなる」は、具体的に規定または列挙されていない任意の成分、ステップ、または手順を除外する。
【００９９】
試験方法
密度
密度について測定される試料を、ＡＳＴＭ  Ｄ−１９２８に従って調製する。ＡＳＴＭ  Ｄ−７９２、方法Ｂを使用して、１時間以内の試料プレス内に測定を行う。
【０１００】
従来のゲル浸透クロマトグラフィー（従来ＧＰＣ）
ＰｏｌｙｍｅｒＣｈＡＲ（スペイン、バレンシア）のＧＰＣ−ＩＲ高温クロマトグラフィーシステムには、Ｐｒｅｃｉｓｉｏｎ  Ｄｅｔｅｃｔｏｒｓ（マサチューセッツ州、アマースト）の２角レーザー光散乱検出器モデル２０４０と、ともにＰｏｌｙｍｅｒＣｈＡＲのＩＲ５赤外線検出器および４毛細管粘度計とが備わっていた。データ収集は、ＰｏｌｙｍｅｒＣｈＡＲ  ＩｎｓｔｒｕｍｅｎｔＣｏｎｔｒｏｌソフトウェアおよびデータ収集インターフェースを使用して行った。このシステムには、Ａｇｉｌｅｎｔ  Ｔｅｃｈｎｏｌｏｇｉｅｓ（カリフォルニア州、サンタクララ）のオンラインの溶媒脱ガスデバイスおよびポンプシステムが備わっていた。
【０１０１】
注入温度を摂氏１５０度に制御した。使用したカラムは、Ｐｏｌｙｍｅｒ  Ｌａｂｏｒａｔｏｒｉｅｓ（イギリス、シュロップシャー）の３つの１０ミクロン「Ｍｉｘｅｄ−Ｂ」カラムであった。使用した溶媒は、１，２，４トリクロロベンゼンであった。「５０ミリリットルの溶媒中の０．１グラムのポリマー」の濃度で試料を調製した。クロマトグラフィー溶媒および試料調製溶媒は、各々、「２００ｐｐｍのブチル化ヒドロキシトルエン（ＢＨＴ）」を含有していた。両溶媒源を窒素スパージした。エチレン系ポリマー試料を摂氏１６０度で３時間静かに攪拌した。注入量は２００マイクロリットルであり、流速は１．０ミリリットル／分であった。ＧＰＣカラムセットを、２１個の「狭分子量分布」ポリスチレン標準品を流すことによって較正した。標準品の分子量（ＭＷ）は、５８０〜８，４００，０００ｇ／モルの範囲であり、標準品を６つの「カクテル」混合物に含有させた。各標準混合物には、個々の分子量間で少なくとも１０の分離があった。標準混合物は、Ｐｏｌｙｍｅｒ  Ｌａｂｏｒａｔｏｒｉｅｓから購入した。ポリスチレン標準品は、１，０００，０００ｇ／モル以上の分子量について「５０ミリリットルの溶媒中０．０２５グラム」、および１，０００，０００ｇ／モル未満の分子量について「５０ミリリットルの溶媒中０．０５０グラム」で調製した。
【０１０２】
ポリスチレン標準品を、３０分間、静かに撹拌しながら８０℃で溶解した。劣化を最小限に抑えるために、まず、狭い標準混合物を、「最高分子量成分」から低い方へ順番に流した。ポリスチレン標準品のピーク分子量を、式１を使用してポリエチレン分子量に変換し（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔｔｅｒｓ，６，６２１（１９６８）に記載の通り）、
Ｍポリエチレン＝Ａｘ（Ｍポリエチレン）Ｂ（式１）、
式中、Ｍは分子量であり、Ａは０．４３１６に等しく、Ｂは１．０に等しい。
【０１０３】
数平均分子量（Ｍｎ（従来ｇｐｃ））、重量平均分子量（Ｍｗ−従来ｇｐｃ）、およびｚ平均分子量（Ｍｚ（従来ｇｐｃ））を以下の式２〜４に従って計算した。
【０１０４】
【数１】
2019517606.tif 000002
【０１０５】
【数２】
2019517606.tif 000003
【０１０６】
【数３】
2019517606.tif 000004
【０１０７】
式２〜４において、ＲＶは、「１秒間に１ポイント」で収集されたカラム保持容量（線形空間）であり、ＩＲは、ＧＰＣ器具のＩＲ５測定チャネルからの、電圧におけるベースライン減算ＩＲ検出器信号であり、ＬｏｇＭＰＥは、式１から決定されたポリエチレン相当ＭＷから導かれる。データ計算は、ＰｏｌｙｍｅｒＣｈＡＲの「ＧＰＣ  Ｏｎｅソフトウェア（バージョン２．０１３Ｈ）」を使用して行った。
【０１０８】
動的機械分光法（ＤＭＳ）
小角振動せん断（溶融ＤＭＳ）を、窒素パージ下で、「２５ｍｍ平行板」を備えたＴＡ  Ｉｎｓｔｒｕｍｅｎｔｓ  ＡＲＥＳを使用して行った。試料の装填から試験の開始までの時間は、全ての試料について５分に設定した。実験は、０．１〜１００ラジアン／秒の周波数領域にわたって、１９０℃で行われた。ひずみ振幅は、試料の応答に基づいて、１〜３％に調整した。応力応答を振幅および位相の観点から分析し、その分析から、貯蔵弾性率（Ｇ’）、損失弾性率（Ｇ’’）、動的粘度η＊、タンデルタ、および位相角を決定した。１９０℃での粘度Ｖ０．１および１９０℃での粘度Ｖ１００、ならびにレオロジー比（１９０℃でＶ０．１／Ｖ１００、「ＲＲ」とも呼ばれる）を記録した。動的機械分光法のための試験片は、「直径２５ｍｍ×厚さ３．３ｍｍ」の圧縮成形ディスクであり、１８０℃および１０ＭＰａの成形圧力で５分間形成され、次いで冷却プラテン（１５〜２０℃）間で２分間急冷された。
【０１０９】
ＥＰＤＭ組成物分析のための１３Ｃ  ＮＭＲ方法
試料は、「１０ｍｍ」ＮＭＲチューブ中で、「クロミウムアセチルアセトネート（緩和剤）中に０．０２５Ｍを含有するテトラクロロエタン−ｄ２／オルトジクロロベンゼンの５０／５０混合物」約２．６ｇを「０．２ｇ試料」に添加することによって調製した。チューブおよびその含有物を１５０℃に加熱することによって、試料を溶解し、均質化した。データは、Ｂｒｕｋｅｒ  Ｄｕａｌ  ＤＵＬ高温ＣｒｙｏＰｒｏｂｅを備えた、Ｂｒｕｋｅｒ４００ＭＨｚ分光計を使用して収集した。データは、データファイル毎１６０回のスキャン、６秒のパルス繰り返し遅延を使用して、１２０℃の試料温度で取得した。その取得は、２５，０００Ｈｚのスペクトル幅および３２Ｋデータポイントのファイルサイズを使用して実行した。
【０１１０】
実施例の組成物のＮＭＲスペクトル分析は、以下の分析方法を使用して実行した。ＥＰＤＭ中に存在するモノマーの定量は、以下の式（１Ａ〜９Ａ）を使用して計算することができる。
【０１１１】
エチレンのモルの計算は、スペクトル領域を５５．０〜５．０ｐｐｍから１０００の積分単位に正規化する。正規化された積分面積の下の寄与は、ＥＮＢ炭素のうちの７つのみを占める。二重結合が高温で反応する可能性があるため、１１１および１４７ｐｐｍのＥＮＢジエンピークを計算から除外する。
【０１１２】
【数４】
2019517606.tif 000005
【０１１３】
【数５】
2019517606.tif 000006
【０１１４】
【数６】
2019517606.tif 000007
【０１１５】
【数７】
2019517606.tif 000008
【０１１６】
【数８】
2019517606.tif 000009
【０１１７】
【数９】
2019517606.tif 000010
【０１１８】
【数１０】
2019517606.tif 000011
【０１１９】
【数１１】
2019517606.tif 000012
【０１２０】
【数１２】
2019517606.tif 000013
【０１２１】
いくつかの本発明のインターポリマーのさらなるＮＭＲスペクトル分析は、１９．５ｐｐｍ〜２２．０ｐｐｍの全積分面積の３．０％より大きい（さらに４．０％より大きい）２１．３ｐｐｍ〜２１．８ｐｐｍ（％ＰＰ立体規則性マーカー）のピーク面積を示す。スペクトルデータは、３０ｐｐｍでのＥＥＥ骨格を基準とする。この領域におけるピーク応答は、典型的には、ポリマーに取り込まれたプロピレン立体規則性の差異に関連していた。別の種類のエチレン／α−オレフィン／非共役ポリエンインターポリマーについても同様の分析を行うことができる。
【０１２２】
いくつかの本発明のＥＰＤＭのさらなるＮＭＲスペクトル分析は、化学シフト領域１４．０〜１４．３ｐｐｍからのピーク面積（脂肪族鎖末端のＣＨ３に対応する）を示し、全積分面積（化学シフト領域１〜５５ｐｐｍ）を１０００の値に設定するとき、０．５より大きいピーク面積（１０００個の炭素毎の＞０．５鎖末端、ＡＣＥ）に統合される。比較ＥＰＤＭの同様のスペクトル分析は、０．５未満のＡＣＥを示したか、または１０〜５５ｐｐｍの総積分面積の非検出を示した。スペクトルデータは、３０ｐｐｍでのＥＥＥ骨格を基準とした。この領域におけるピーク応答は、典型的には、ＥＰＤＭに取り込まれた鎖末端の差異に関連する。別の種類のエチレン／α−オレフィン／非共役ポリエンインターポリマーについても同様の分析を行うことができる。
【０１２３】
ムーニー粘度
ムーニー粘度（１００℃または１２５℃でのＭＬ１＋４）およびムーニー応力緩和を、大型ロータを使用して、１分間の予熱時間および４分間のロータ動作時間で、ＡＳＴＭ  １６４６に従って測定した。この器具は、Ａｌｐｈａ  Ｔｅｃｈｎｏｌｏｇｉｅｓ  Ｍｏｏｎｅｙ  Ｖｉｓｃｏｍｅｔｅｒ  ２０００である。
【０１２４】
各配合組成物の粘度を、未硬化ブランケットを使用して測定して（実験セクション参照）、未硬化組成物の粘度を検査することができた。試験の前に、試料を室温で２４時間調節した。ムーニー粘度試験の終了時にロータを突然停止させ、トルクが減衰するのを観察することによってムーニー緩和面積を決定した。データ収集は、ロータを停止してから１秒後に開始し、ロータが停止してから１００秒が経過するまで継続した。トルク−時間曲線下面積（「ＭＬＲＡ」）は、ポリマー中に貯蔵された弾性エネルギーの量を示す。
【０１２５】
ムーニースコーチ
各組成物のスコーチ特性を、ＡＳＴＭ  Ｄ−１６４６に従って、Ａｌｐｈａ  Ｔｅｃｈｎｏｌｏｇｉｅｓ  Ｍｏｏｎｅｙ  Ｖｉｓｃｏｍｅｔｅｒ  ２０００を使用して測定した。ムーニー粘度計を１２５℃に設定した。ムーニースコーチ値は、小型ロータについて報告され、最小粘度を上回る「ｘムーニー単位」を上昇させる時間を表した（例えば、ｔ５は「５ムーニー単位」の粘度の増加）全試験時間は、予熱時間１分を含む３０分であった。各組成物の粘度は、スコーチ特性を検査することができるように、未硬化ブランケットから測定し、粘度計で硬化させた。試験の前に、試料を室温で少なくとも２４時間調節した。
【０１２６】
ＲＰＡ分析
Ａｌｐｈａ  Ｔｅｃｈｎｏｌｏｇｉｅｓ  Ｒｈｅｏｍｅｔｅｒ  ＲＰＡ  ２０００Ｐを使用して、ＡＳＴＭ  Ｄ−６２０４に従って各配合物の硬化特性を測定した。各配合組成物のレオロジーを、未硬化ブランケットの試料から測定し、次いでＲＰＡ分析中に硬化した。試験の前に、試料を室温で少なくとも２４時間調節した。ＲＰＡ試験は、１６０℃および１８０℃で２５分間実行した。ＲＰＡダイ振動周波数を１００サイクル／分（ＣＰＭ）に設定し、せん断ひずみを７％に設定した。最小トルク（ＭＬ）、最大トルク（ＭＨ）、最小トルクでのタンデルタ、最大トルクでのタンデルタ、および試験終了時のある特定の割合のトルクに到達する時間、またはいずれか高い方の最大トルク（例えば、ｔｃ９５は、試験終了時のトルクの９５％または最大トルクのいずれか高い方に到達する時間（分）に相当する）等の粘弾性特性を、硬化サイクル中に測定した。
【０１２７】
実験
以下の実施例は、本発明を例証するが、本発明の範囲を限定することを意図するものではない。材料を表１に示す。
【０１２８】
【表１】
2019517606.tif 000014
【０１２９】
連続重合
一般的には、米国特許第５，９７７，２５１号および第６，５４５，０８８号ならびにそれらの中の参考文献に説明されている条件で本発明のポリマーを製造することが望ましい。ポリマー製品は、溶液重合工程で製造された。
【０１３０】
エチレンを、ＩＳＯＰＡＲ  Ｅ（ＥｘｘｏｎＭｏｂｉｌから入手可能なＣ８〜Ｃ１０飽和炭化水素の混合物）の溶媒、プロピレン、および５−エチリデン−２−ノルボルネン（ＥＮＢ）の混合物に導入して、反応器供給流を形成した。触媒を別々に反応器に供給し、共触媒１および共触媒２を使用して原位置で活性化する。結果として、反応器の出口は、ポリマー、溶媒、および低下したレベルの初期モノマー流の混合物であった。ポリマーの分子量は、反応器温度、モノマー転化、および／または水素等の連鎖停止剤の添加を調整することによって制御してもよい。重合反応は、定常状態条件下、すなわち一定の反応物濃度ならびに溶媒、モノマーおよび触媒の連続的な投入、ならびに未反応のモノマー、溶媒、およびポリマーの取出しの下で行われた。反応器系を冷却および加圧して気相の形成を防止した。
【０１３１】
重合後、少量の水を触媒失活剤として反応器出口流に導入し、反応器出口流を、固形分濃度が少なくとも１００％増加したフラッシュ容器に導入した。次いで、未反応モノマーの一部分、すなわちＥＮＢ、エチレン、およびプロピレン、ならびに未使用の希釈剤を回収し、必要に応じて反応器供給量に再循環させた。
【０１３２】
第１の組成物は、第１のＣＳＴＲ反応器（２０．１ｇａｌ）および第２のループ反応器（３０．６ｇａｌ）を使用して調製した。「Ｒ１」で示された例は、第１の反応器から抽出されたアリコートであり、第２の反応器に供給されたポリマー組成物を表す。アリコート（ポリマーおよび溶媒試料）を回収し、その後真空中で乾燥させてポリマーを回復させた。ＣＳＴＲ反応器（２０．１ガロン）を使用してＥＰＤＭ  Ｂを調製した。単一動作からポリマーを回収し、バックエンド動作を経てペレット化した。重合条件を表１Ａ、１Ｂ、２Ａおよび２Ｂに示す。ポリマー特性を表３に示す。
【０１３３】
模擬研究（ＧＰＣおよびレオロジー）
重量分率分布を使用して、いくつかの第１の組成物についてのＧＰＣシミュレーションを行った。この分布モデルでは、クロマトグラフＧＰＣピークの両方が、２の多分散性を有するＦｌｏｒｙ−Ｓｃｈｕｌｚ分布を使用し、ｌｏｇ（Ｍ）単位の幅の微分正規分布関数で畳み込みこまれている（したがって多分散で拡張されている）。２つのピークの収束は、モデル分布（２つの拡張されたＦｌｏｒｙ−Ｓｃｈｕｌｔｚ分布に基づく）とＧＰＣを介して測定されたＭＷＤとの間の残差の平方和を最小化することに基づいて、Ｍｉｃｒｏｓｏｆｔ  Ｅｘｃｅｌ（商標）バージョン１４の一部である「Ｓｏｌｖｅｒ  Ａｄｄ−Ｉｎ」を使用して行った。主題の試料についてＧＰＣによって計算された分布が、主題のコポリマー（分岐を含む絶対分子量を含み得る）のポリエチレン−ホモポリマー類似体（最も長い連続骨格鎖の分子量）に相当する「従来のＧＰＣ」の分布であることに留意することが重要である。したがって、ＬＣＢおよびＳＣＢは、測定またはモデル化された分布では説明されない。反復された変数は、ピークの重量分率、Ｆｌｏｒｙ分布の分子量目標、および正規分布についてＦｌｏｒｙ−Ｓｃｈｕｌｔｚ分布の畳み込みを示す幅パラメータであった。幅パラメータが０の場合、畳み込みはなく、分布はＦｌｏｒｙ−Ｓｃｈｕｌｚの分布であることに留意されたい。
【０１３４】
シミュレートされたレオロジーパラメータは、以下の式を使用して、代表的なＡ成分およびＢ成分のＶ０．１およびＴＤ０．１特性の間の線形補間から得た：Ｖ０．１＝ＸＡＶ０．１Ａ＋ＸＢＶ０．１Ｂ、式中、Ｖ０．１は、第１の組成物の粘度（０．１ラジアン／秒、１９０℃）であり、ＸＡは、第１の組成物Ａの重量分率であり、Ｖ０．１Ａは、第１の組成物Ａの粘度（０．１ラジアン／秒、１９０℃）であり、ＸＢは、ＥＰＤＭ  Ｂの重量分率であり、Ｖ０．１Ｂは、ＥＰＤＭ  Ｂの粘度（０．１ラジアン／秒、１９０℃）であり、
ＴＤ０．１＝ＸａＴＤ０．１Ａ＋ＸＢＴＤ０．１Ｂ、式中、ＴＤ０．１は、第１の組成物のタンデルタ（０．１ラジアン／秒、１９０℃）であり、ＸＡは、第１の組成物Ａの重量分率であり、ＴＤ０．１Ａは、第１の組成物Ａのタンデルタ（０．１ラジアン／秒、１９０℃）であり、ＸＢは、ＥＰＤＭ  Ｂの重量分率であり、ＴＤ０．１Ｂは、ＥＰＤＭ  Ｂのタンデルタ（０．１ラジアン／秒、１９０℃）である。第１の組成物Ａ（１００％）およびＥＰＤＭＢ（１００％）の特性は、測定された特性である。
【０１３５】
Ａ／Ｂの正しい重量比を有する第１の組成物が、式Ａ（４．５０＜［（Ｍｚ／Ｍｎ）（第１の組成物）］／（ＴＤ０．１（第１の組成物））＜８．０）の関係を満たし、高、中、および低分子量のポリマー画分の良好なバランスを有し、高溶融弾性、高硬化速度、および良好な加工性の優れたバランスを提供することが発見された。第１の組成物は、油、充填剤、膨張剤等と共に処方されると、下記のような優れた特性を有するスポンジ（発泡体）を形成する。
【０１３６】
１未満の重量比（Ａ／Ｂ）および２０より大きい重量比の比較第１の組成物は、所望の式Ａを満たさないため、高溶融弾性、高硬化速度、および良好な加工性の優れたバランスのための、高、中、および低分子量のポリマー画分のバランスを有さない。
【０１３７】
最終組成物を表５に示す。バンバリーミキサーで、ロータ速度３０ｒｐｍ、ならびに周囲温度および大気中で、ＣａＣＯ３、カーボンブラック、油、ステアリン酸、およびＥＰＤＭを最初に添加して、標準の「アップサイドダウン」ミックスを使用した。スイープ（６５℃）でＺｎＯおよび他の硬化剤を添加した。中間組成物を１００℃で滴下した。この組成物の混合は、周囲条件で６インチの２ロールミルで完了し、組成物はブランケットの形態で「シート状にされた」。冷却後、このシート状組成物をバンバリーミキサーに再導入した。フラックス化の後、発泡剤（すなわち、Ｃｅｌｏｇｅｎ  ＯＴ）を添加し、組成物を７０℃で滴下した。粉砕後、押出およびさらなる試験に備えて、組成物全体を細片に切断した。
【０１３８】
スポンジ発泡
厚さ３ｍｍの粉砕された組成物シートを細片状の試料に切断し（各試料の寸法は５ｍｍ×２０ｍｍ）、種々の温度（１６０／１６５／１７０／１８０／２００℃）で熱風オーブンにおいて４分間発泡させた。
【０１３９】
【表１Ａ】
2019517606.tif 000015
【０１４０】
【表１Ｂ】
2019517606.tif 000016
【０１４１】
【表２Ａ】
2019517606.tif 000017
【０１４２】
【表２Ｂ】
2019517606.tif 000018
【０１４３】
【表３】
2019517606.tif 000019
【０１４４】
【表４】
2019517606.tif 000020
【０１４５】
【表５】
2019517606.tif 000021
【０１４６】
スポンジセルモルフォロジーおよび表面品質
スポンジセルモルフォロジーを、デジタルカメラを備えた光学顕微鏡を使用して分析した。ＥＰＤＭ−ＡおよびＥＰＤＭ−Ｂのブレンドを用いて行われた本発明の実施例（実施例Ｆ−１、Ｆ−２、Ｆ−３、Ｆ−４）は、表６に示すように、比較の純ＥＰＤＭ（Ｆ−ａ、Ｆ−ｂ）よりも高いムーニー緩和面積（ＭＬＲＡ）を示す。より高いムーニー緩和面積は、ゴム組成物がより高い溶融弾性、ひいては混合中のより良好なカーボンブラック取り込み、押出中の寸法安定性の改善、および発泡中のより良好な気泡安定性を有することを意味する。したがって、このような組成物は、優れた独立セルモルフォロジーおよび緻密な表皮を製造するために使用することができる。
【０１４７】
【表６】
2019517606.tif 000022
【０１４８】
硬化および発泡特徴
Ａｌｐｈａ  ＴｅｃｈｎｏｌｏｇｙのＲｕｂｂｅｒ  Ｐｒｏｃｅｓｓｉｎｇ  Ａｎａｌｙｚｅｒ−２０００Ｐ（ＲＰＡ）を使用して、化合物の硬化特性、硬化および成形曲線、ならびにレオロジー特性を分析した。硬化および成形曲線を１８０℃で決定し、発振周波数を１００ＣＰＭ（１．６７Ｈｚ）に設定し、振動角は０．５度（７％ひずみ）であった。チャンバ充填剤係数は０．６２に設定した。表７に示すように、ＥＰＤＭ−Ｂを第１の組成物Ａにブレンドすると、ＭＬが増加し、高いＭＨ−ＭＬ値によって示されるように、高い硬化密度が得られる。ＥＰＤＭ−Ｂが、硬化前、硬化中、および硬化後の両方において組成物の弾性を改良し、ひいてはスポンジ発泡工程中に気泡安定化の改善を提供し、気泡バーストを低減し、かつより良好な表面平滑性を提供することが発見された。圧力および硬化密度の上昇率を比較すると、本発明の実施例は、良好なバランスのとれた発泡および硬化のための圧力−トルク上昇率を同期させ、独立セル構造および平滑表面を有する発泡体を生成する。例えば、図１および図２を参照のこと。
【０１４９】
比較組成物と比較すると、本発明の組成物は、表８に見られるように、１６０〜２００℃等の種々の温度で発泡させた場合に、同等のまたはより小さい発泡体密度を有する。
【０１５０】
第１の組成物ＡおよびＥＰＤＭ−Ｂを含有する本発明の組成物が、表面が平滑で美学的に優れた発泡スポンジの製造のための優れた加工性および発泡性を提供する、分子量画分および全体的なＭＷＤの独特な分布を提供することが発見された。また、本発明の組成物が高いムーニー緩和を示し、これが次により高い溶融弾性、混合中の良好なカーボンブラック取り込み、押出中の寸法安定性の改善、および発泡中の良好な気泡安定性を提供し、優れた独立セルモルフォロジーおよび平滑な表皮を提供することも発見された。
【０１５１】
第１の組成物Ａは、高いＶ０．１／Ｖ１００値（例えば４２．５）および低いタンデルタ（例えば１．０５）で示されるように、高いジエンレベルおよび高い長鎖分岐レベルを有する。その高いジエンレベル（例えば、８．５％）が、早い硬化速度を可能にし、安定した分解速度および膨張剤のガス生成速度により良好にバランスがとれていることが発見された。その高い長鎖分岐レベルが、押出発泡中の高い形状保持および良好な気泡安定性について良好な溶融弾性を提供することが発見された。その低い油展ムーニー粘度（例えば、２０ＭＵ）および比較的広い分子量分布（例えば、３．１〜３．４）は、優れた混合、調合、および押出性能を提供する。低エチレン含量（例えば、５７重量％）は、最終スポンジ配合物の大きな弾性および圧縮永久ひずみ抵抗性を提供する。ＥＰＤＭ−Ｂは、中ジエンレベル（例えば５．１重量％）、超高Ｍｗ（４１５〜４１６Ｋｇ／モル）、および狭い分子量分布（例えば、２．２〜２．４）を有し、また、高タンデルタ（例えば、２．０〜２．１）で示されるように、低レベルの長鎖分岐を有する直鎖構造も有する。その高いエチレン含量（例えば、６５ｗｔ％）は、良好な引張強さ、伸長、および極限の物理的特性を提供する。ＥＰＤＭ−Ｂの超高ムーニー粘度が、第１の組成物Ａと組み合わせて、溶融強度および弾性の改善、ひいては押出発泡中の良好な形状保持、寸法安定性、および気泡安定性を提供し、優れた独立セルモルフォロジーおよび緻密な表皮を製造することが発見された。
【０１５２】
【表７】
2019517606.tif 000023
【０１５３】
【表８】
2019517606.tif 000024
【０１５４】
追加の比較組成物
追加の比較組成物を表９に列挙する。第１の組成物の本発明の実施例は、クレームされた用途についてバランスのとれた弾性を有するように、高分子量で分岐を有するポリマー鎖を有するという特徴を有する。本発明の組成物は、押出発泡中の良好な形状保持、寸法安定性、および気泡安定性について、ゴム化合物が必要とする良好なバランスの弾性を有して、優れた独立セルモルフォロジーおよび平滑な表皮を製造する。表９の比較組成物は、このようなパラメータのバランスが適切ではなく、バランスのとれた弾性を欠いており、より質の悪い発泡体を生成するであろう。
【０１５５】
【表９】
2019517606.tif 000025
【図１】
2019517606.tif 000026
【図２】
2019517606.tif 000027
【国際調査報告】
2019517606.tif 000028
2019517606.tif 000029
2019517606.tif 000030